【事件の表示】
　特願２００９−　４０５０９「超音波トランスジューサの感度を高めるための装置及び方法」拒絶査定不服審判事件〔平成２１年　９月１７日出願公開、特開２００９−２１３１３７〕について、次のとおり審決する。
【結　論】
　本件審判の請求は、成り立たない。
【理　由】
 　 
第１　手続の経緯  
　本願は、平成２１年２月２４日（パリ条約による優先権主張　２００８年２月２９日　米国）の出願であって、平成２４年４月１０日付けの拒絶理由通知に対して同年７月１３日付けで手続補正がなされ、同年１０月４日付けの拒絶理由通知に対して平成２５年１月１１日付けで手続補正がなされたが、同年３月２５日付けで拒絶査定がなされ、これに対し、同年７月３０日付けで拒絶査定不服審判が請求されたものである。  
　  
　  
第２　本願発明　  
　  
１　本願発明  
　  
　本願の請求項１ないし７に係る発明は、平成２５年１月１１日付け手続補正により補正された特許請求の範囲の請求項１ないし７に記載された事項により特定されるとおりのものと認められるところ、その請求項５に係る発明（以下「本願発明」という。）は、同補正前の平成２４年７月１３日付けの手続補正書に記載の請求項９に係る発明と同一であって、次のとおりである。  
　  
「【請求項５】
　１つの中心周波数を有する超音波トランスジューサ内部で使用するための音響スタックであって、
　上部側及び底部側を有する有ポール圧電材料層であって、該有ポール圧電材料層は第１の音響インピーダンス及び第１の厚さを有しており、該第１の厚さに基づいた出力電気インピーダンスを該音響スタックが有している有ポール圧電材料層と、
　上部側及び底部側を有する第１のインピーダンス整合層であって、該第１のインピーダンス整合層の底部側は前記有ポール圧電材料層の上部側に取り付けるように構成されており、該第１のインピーダンス整合層は第２の厚さを有している第１のインピーダンス整合層と、
　上部側及び底部側を有する第２のインピーダンス整合層であって、該第２のインピーダンス整合層の上部側は前記有ポール圧電材料層の底部側に取り付けるように構成されており、該第２のインピーダンス整合層は第３の厚さを有しており、該第１及び第２のインピーダンス整合層は第１の音響インピーダンスを有する第１及び第２の材料から形成されており、該有ポール圧電材料層と該第１及び第２のインピーダンス整合層とによって音響共振厚が形成されており、前記中心周波数は該音響共振厚に基づいている第２のインピーダンス整合層と、
を備え、
　前記有ポール圧電材料層、前記第１のインピーダンス整合層、及び前記第２のインピーダンス整合層は、同様の音響インピーダンスを有し、
　前記第１、第２及び第３の厚さはそれぞれ前記音響共振厚の概ね３分の１である、
音響スタック。」
　  
２　引用例及びその記載事項  
　  
（１）原査定の拒絶の理由に引用され、本願の優先権主張の基礎となる出願の出願前に頒布された刊行物である欧州特許出願公開第００１５８８６号明細書（１９８０年９月１７日公開、以下「引用例」という。）には、図面とともに以下の事項が記載されている（なお、下線は当審で付した。）。  
　  
ａ「TRANSDUCER ELEMENT BACKGROUND  OF  THE INVENTION
　  The  present  invention  relates   to an improved   electroacoustic　transducer  element, and more  particularly   relates to improvement   in construction   of an  electro-acoustic element  incorporating   a polymer  piezoelectric   film,  which is used  fer transmission   and /or  conversion  of  ultrasonic　wave.」（１頁３ないし９行）
　
（訳）
「発明の背景
　
本発明は、
超音波の送信及び／又は変換に用いられる、高分子圧電膜を組み込んだ電気音響変換素子において改良したものに関する。
　
ｂ「In  the case  of ultrasonic   devices  used for  diagnostics and/or  detection  of internal   defects,  ultrasonic  waves  are mostly  used with  frequencies  in the  range  from 1 to  10 KHz. 
It is  well  knovrn  that, in order to obtain  high transmission efficiency,  the  resonant  frequency  of  the vibrator  has  to match  the frequency   of the ultrasonic   wave to  be used  for the process.    In other  words,  the thickness  of  the piezoelectric  film  has to  be chosen  in accordance   with the frequency  of the  ultrasonic  wave  to be  used for  the  aimed process. 
     In  the case  of polyvinylidene   fluoride  which  is  a typical  polymer  piezoelectric   material,  its frequency constant  foto  is equal  to 115  KHz・cm,  fo  being the resonant frequency  of  a free thickness   vibrator  and to. being  the thickness  of the film.   In order  to obtain  high  efficiency in transmission of the ultrasonic wave of 2.5 MHz  frequency which  is commonly  used for diagnostic purposes, it is required for the film to have a thickness of 460μm for ahalf wave  drive, and 230μm  for a quarter wave drive. 
     A potential of about 106 V/cm is needed for polarization of polymer for provision of piezoelectricity. 
Polarization of a polymer film of a large thickness is often accompanied with troubles suc  as aerial discharge, thereby disabling easy preparation of a thick polymer piezoelectric film.  The available thickness under the present condition is 100μm  or smaller. This is the first disadvantage of the conventional art. 」（２頁６行ないし３頁１２行）
　
（訳）
「診断及び／又は内部欠陥の検出のために用いられる超音波装置の場合、超音波は、たいてい１ＭＨｚから１０ＭＨｚの範囲の周波数で用いられる。よく知られているように、高い送信効率を得るために、振動子の共振周波数は、処理に用いられるべき超音波周波数に合わせなければならい。換言すれば、圧電膜の厚さは、目的とされる処理に用いられる超音波周波数にあわせて選択されなければならない。　
　典型的な高分子圧電材料であるポリフッ化ビニリデンの場合、ｆ０を自由縦振動の共振周波数とし、ｔ０を膜の厚さとすると、その周波数定数ｆ０ｔ０は、１１５ＫＨｚ・ｃｍに等しい。診断目的に通常用いられる２．５ＭＨｚの超音波の送信を高効率で行うためには、半波長駆動に対して４６０μｍ、１／４波長駆動に対して２３０μｍの厚さを有する膜が要求される。
　高分子の分極（ｐｏｌａｒｉｚａｔｉｏｎ）に１０６Ｖ／ｃｍ程度の電圧が、圧電性の供給のために必要とされる。厚みの厚い高分子膜の分極（ｐｏｌａｒｉｚａｔｉｏｎ）は、気体放電のような問題をしばしば伴い、したがって、厚い高分子圧電膜を簡単にはできない。現状で利用可能な厚さは１００μｍ以下である。このことは、従来技術の第１の不利な点である。」
　
ｃ「Dielectric constant  of a polymer piezoelectric film is in general not so high  as that of the inorganic piezoelectric material such as PZT.   Therefore, increase in thickness  of the film causes reduction  in electric capacity.  As a result, increased electric  impedance of the vibrator does not well match that  of the electric power source, thereby blocking smooth supply  of energy to the vibrator from the electric power source.   his  is the third  disadvantage of the prior art. 
SUMMARY OF THE INVENTION
      It is the basic  object of the present invention  to provide an electro-acoustic  transducer element incorporating a polymer piezoelectric  film of a reduced thickness  which enables transmission of ultrasonic  waves having frequencies lower than its inherent  resonant frequency vith  reduced transmissian-loss. 」（４頁４ないし１９行）
　
（訳）
「高分子圧電膜の誘電定数は、一般に、ＰＺＴのような無機圧電材料のものほど高くない。したがって、膜厚が大になると、その電気容量が低下し、従って、振動子の電気インピーダンスが増大し、電源とのインピーダンス整合が悪くなるために、電源から振動子にエネルギーが円滑に注入できない。このことが先行技術の第３の不利な点である。
発明の要約
　本発明の基本的な目的は、送信損失の少ない、固有の共振周波数よりも低い周波数を有する超音波の送信を可能とする、厚みの薄い高分子圧電膜を提供することである。」
　
ｄ「In accordance  with  the basic aspect of the present invention, a polymer  piezoelectric film is accompanied,  at least on its one surface  side, with  an additional  payer whose  acoustic  i.m-pedance  (Z) is equal or very close to the acoustic impendance  (ZO)  of the polymer piezoelectrid film. 」（５頁７ないし１１行）
　
（訳）
「本発明の基本的な特徴に従えば、
高分子圧電膜は、少なくともその一方の表面に、高分子圧電膜の音響インピーダンス（Ｚ
０
）に等しいか非常に近い音響インピーダンス（Ｚ）を有する、付加層を付加する。
　
ｅ「In  accordance  with  the other  referred  embodiment  of the present  invention,  a polymer piezoelectric   film  is accompanid,  on its both  surface  sides,  with respective   additional layers  those  acoustic impedances  are equal or  very close  to the acoustic  impedance (ZO)  of the polymer  piezoelectric film. 
     The  additional  layer  may  be either  directly  or indirectly disposed   to the  polymer  niezoelectric  film. 
     Any  polymer  film  having  piezoelectricity   in the thickness  direction  as  a result  of polarization   is  usable for the  present  invention.    Such a film  is made  of  a polymeric material   such  as polyvinylidene   fluoride,  copolymers of polyvinylidene   fluoride,   polyvinyl  chloride,  acrylons- titrile  polymers  or ferroelectric ceramic    including lead zirconate-titanate   powder. 」
　
（訳）
「
本発明の基本的な特徴に従えば、高分子圧電膜は、その両表面に、高分子圧電膜の音響インピーダンス（Ｚ
０
）に等しいか非常に近い音響インピーダンスを有する、付加層をそれぞれ付加する。
　この付加層は、直接的若しくは間接的のいずれかにより高分子圧電膜に配置することができる。
　
分極（ｐｏｌａｒｉｚａｔｉｏｎ）の結果として、厚み方向に圧電性を備えた如何なる高分子膜も、本発明に用いられる。そのような膜は、ポリフッ化ビニリデン
できている。
　
ｆ「 Presence of such  an additional layer on  either side of the piezoelectric film  is essential to the purposes  of the present invention,  and the additional layer should  be made of a material whose  acoustic impedance (Z) is equal  or very close to the acoustic  impendance (ZO)  of the piezoelectric film. 」（７頁１７行ないし８頁１行）
　
（訳）
「圧電膜の何れかの側のそのような付加層の存在は、本発明の目的に必須のものであり、付加層は、高分子圧電膜の音響インピーダンス（Ｚ０）に等しいか非常に近い音響インピーダンスの材料からなる。」
　
ｇ「Such an additional  layer is preferably made of  a polymeric material such  as polyethylene telephthalate, polycarbonate, PMMA,  polystylene, ABS, polyethylene, polyvinyl chloride,  polyamide, aromatic polyamide,  polyvinylidene fluoride or  a mixture of such a polymeric  material with an inorganic compound.. 」（８頁１３ないし１８行）
　
（訳）
「そのような付加層は、好ましくは高分子材料でできており、例えば、ポリエチレンテレフタレート、ポリカーボネート、ＰＭＭＡ、ポリスチレン、ＡＢＳ、ポリエチレン、塩化ビニル、ポリアミド、芳香族ポリアミド、ポリフッ化ビニリデンあるいはこれらの高分子材料に無機粉体を混入したものでできている。」
　
ｈ「In order to assemble the polymer piezoelectric film with the additional layer in an acoustically integral fashion, the material for the additional is first shaped into a film which is next bonded to the polymer piezoelectric film. 」（９頁１２ないし１６行）
　
（訳）
「高分子圧電膜と、付加層を音響的に一体化して組み立てるために、付加層の材料をフィルム状に最初に成形し、次にこれを高分子圧電膜に接着する。」
　
ｉ「The transducer  element 10 shove  in Fig. 7A includes a a polymer piezoelectric  film 11, an electrode 14b  fixed to the rear side surface  of the film 11, another  electrode 14a fixed to the front side surface of tile  film 11, and an additional layer 12 coupled to the film 11 via the front side electrode 14a. 」（２４頁８行ないし２５頁３行）
　
（訳）
「
第７Ａ図に示された変換素子１０は、高分子圧電膜１１、
及び前面電極１４ａを介して膜１１に結合された付加層１２を含む。
　
ｊ「The transducer elenent 10 shown  in Fig. 7C includes a polymer piezoelectric film 11, a front side electrode 14a, an additional layer 12a coupled to the front side of the film 11 via the front side electrode 14a, a rear side electrode 14b, and another additional layer 12b coupled to the film 11 via the  rear side electrode 14b. The one additional layer 12a will hereinafter be referred to a front side additional layer and the other  a rear side additional layer. 」（２５頁９ないし１７行）
　
（訳）
「
第７Ｃ図に示された変換素子１０は、高分子圧電膜１１、
前面電極１４ａを介して圧電膜１１の前面に結合された付加層１２ａ、
及び背面電極１４ｂを介して圧電膜１１に結合されたもう一方の付加層１２ｂを含む。以下、一方の付加層１２ａを”前面付加層”と称し、他方を”背面付加層”と称する。
　
ｋ「 In either cases, the  acoustic impedance Z of each additional layer 12a or 12b is  dEsigned equal or very  close to the acoustic impedance  of the polymer piezoelectric  film 11. 」（２６頁１４ないし１９行）
　
（訳）
「いずれの場合も、それぞれの付加層１２ａ又は１２ｂの音響インピーダンスＺは、高分子圧電膜１１の音響インピーダンスに等しく、又は非常に近くなるよう設計される。」
　
ｌ「EXAIPLES
 Example 1 and comparative  example 1. 
     A Fig. 7type  transducer element 10 shown in Fig. gA; was used in the measurement.   The polymer piezoelectric  film 11 was made of polyvinylidene  fluoride and 30 μm in thickness and 0.92 cm2 in surface  area.」（３０頁１４ないし１９行）
　
（訳）
「実施例
実施例１
　
第９Ａ図に示された第７Ａ図の変換素子が測定に用いられる。高分子圧電膜１１は、厚さ３０μｍ
のポリフッ化ビニリデンでできている。
　
ｍ「Four  types of test pieces were prepared.  The first to third test pieces I  to IV  included polyvinylidene fluoride, either piezoelectric  or non-piezoelectric, additional  layers, one for each, of 7.5,15,  30 and 60μm thicknes respectively. 
The fourth test piece  IV included no additional  layer. 」（３１頁２ないし６行）
　
（訳）
「４つの型式の試験片が用意される。第１から第３の試験片ＩからＩＶは、ポリフッ化ビニリデンであって、圧電または非圧電かどちらかの、それぞれ、
厚さ
３０
μｍ
を含む。
　
ｎ「It is further learned  from the results shown in Fig.9B  that increased thickness of the front side additional layer results in a loner  resonant frequency, i.e. a frequency corresponding to  the minimum value of the  loss TLf. 
Consequently, resonant frequency  of the transducer  element in accordance with  the present invention can be adjusted quite freely by means  of appropriately changing the  thickness of the front side  additional layer 12 without  any change in the thickness  of the polymer piezoelectric  film 11. 
This successfully precludes  the above-described disadvs tages inherent to the prior  art. 」（３２頁１６行ないし３３頁６行）
　
（訳）
「
第９図に示された結果から、前面付加層の厚みを増すと共振周波数が低くなるということがさらにわかる。
本発明に係る変換素子の共振周波数は、高分子圧電膜１１の厚さをなんら変えることなく、前面付加層１２の厚さを適当に変えることによって、全く任意に調整することができる。
　
ｏ「Example 2      A different type  of electro-acoustic transducer  40 in accordance with  the present invention is shown in Fig.  11. 
Here, a Fig. 79-type  transducer element is used.」（３３頁１４ないし１７行）
　
（訳）
「
実施例２
　
本発明に係る電気音響変換器４０の異なる型式は、第１１図に示される。ここでは、第７Ｃ図の型式の変換素子が用いられる。
　
ｐ「A polyvinylidene  fluoride  film of  76μm  thinness  and 4.4 cm2 surface  area was  used for the  piezoelectric  film 41, polyester films  of 25 and  53  μm  thickness  (tf)  were used for front side  additional  layer 42a,  and  polyester films of 25 and 50  μm thickness  (tb) were  used for the rear  sideadditional  layer 42b. 」（３４頁１３ないし１８行）
　
（訳）
「
厚さ７６μｍ
のポリフッ化ビニリデンが、圧電膜４１として用いられ、厚さ（ｔｆ）
５０μｍのポリエステルフィルムが、前面付加層４２ａとして用いられ、厚さ（ｔｂ）
５０μｍのポリエステルフィルムが、背面付加層４２ｂとして用いられる。
　
ｑ「The  obtained result is shown  in Pig. 12. This illustrated  result clearly indicates that, just like the result in example 1,  the characteristic curves for  the present invention  extend over a wide frequency band  and the resonant frequency  of the transducer can be adjusted  as desired by accordingly  changing the thickness  of the rear side additional layer.」（３５頁１ないし７行）
　
（訳）
「得られた結果を第１２図に示す。実施例１の結果と同様に、
この発明の特性曲線も広帯域特性をもち、そして、変換器の共振周波数は、背面付加層の厚みを変えることによって所望のものに調整することができる。
　
　
ア　上記ａの「発明の背景　本発明は、‥‥‥超音波の送信及び／又は変換に用いられる、高分子圧電膜を組み込んだ電気音響変換素子において改良したものに関する。」との記載において、上記ｅの「本発明の基本的な特徴に従えば、高分子圧電膜は、その両表面に、高分子圧電膜の音響インピーダンス（Ｚ０）に等しいか非常に近い音響インピーダンスを有する、付加層をそれぞれ付加する。」との記載から、引用例には、「高分子圧電膜の両表面に、高分子圧電膜の音響インピーダンス（Ｚ０）に等しいか非常に近い音響インピーダンスを有する付加層を付加した、超音波の変換に用いられる電気音響変換素子」が記載されている。
　
イ　上記ｅの「分極（ｐｏｌａｒｉｚａｔｉｏｎ）の結果として、厚み方向に圧電性を備えた如何なる高分子膜も、本発明に用いられる。そのような膜は、ポリフッ化ビニリデン‥‥‥でできている。」との記載から、引用例には、「高分子圧電膜（ポリフッ化ビニリデン）は、分極（ｐｏｌａｒｉｚａｔｉｏｎ）により、厚み方向に圧電性を備える」ことが記載されている。
　
ウ　上記ｄの「‥‥‥高分子圧電膜は、少なくともその一方の表面に、高分子圧電膜の音響インピーダンス（Ｚ０）に等しいか非常に近い音響インピーダンス（Ｚ）を有する、付加層を付加する。」との記載、及び上記ｌの「‥‥‥実施例１‥‥‥第９Ａ図に示された第７Ａ図の変換素子が測定に用いられる。高分子圧電膜１１は、厚さ３０μｍ、‥‥‥のポリフッ化ビニリデンでできている。」との記載、及び上記ｍの「‥‥‥厚さ‥‥‥３０‥‥‥μｍ‥‥‥の付加層を含む。」との記載において、上記ｉの「第７Ａ図に示された変換素子１０は、高分子圧電膜１１、‥‥‥及び前面電極１４ａを介して膜１１に結合された付加層１２を含む。」との記載から、厚さ３０μｍの付加層は、高分子圧電膜の前面に結合された付加層ということができるから、引用例には、実施例１として「厚さ３０μｍのポリフッ化ビニリデンの高分子圧電膜と、高分子圧電膜の前面に結合された、高分子圧電膜の音響インピーダンス（Ｚ０）に等しいか非常に近い音響インピーダンス（Ｚ）を有する厚さ３０μｍの前面付加層を含む、変換素子である」ことが記載されている。
　
エ　上記ｎの「第９図に示された結果から、前面付加層の厚みを増すと共振周波数が低くなるということがさらにわかる。すなわち、‥‥‥本発明に係る変換素子の共振周波数は、高分子圧電膜１１の厚さをなんら変えることなく、前面付加層１２の厚さを適当に変えることによって、全く任意に調整することができる。‥‥‥」との記載から、引用例には、「前面付加層の厚さを調整して、共振周波数を任意に調整する」ことが記載されている。
　
オ　上記ｏの「実施例２　本発明に係る電気音響変換器４０の異なる型式は、第１１図に示される。ここでは、第７Ｃ図の型式の変換素子が用いられる。」との記載において、上記ｊの「第７Ｃ図に示された変換素子１０は、高分子圧電膜１１、‥‥‥前面電極１４ａを介して圧電膜１１の前面に結合された付加層１２ａ、‥‥‥及び背面電極１４ｂを介して圧電膜１１に結合されたもう一方の付加層１２ｂを含む。以下、一方の付加層１２ａを”前面付加層”と称し、他方を”前面付加層”と称する。」との記載、及び上記ｐの、実施例２についての記載である「厚さ７６μｍ‥‥‥のポリフッ化ビニリデンが、圧電膜４１として用いられ、厚さ（ｔｆ）‥‥‥５０μｍのポリエステルフィルムが、前面付加層４２ａとして用いられ、厚さ（ｔｂ）‥‥‥５０μｍのポリエステルフィルムが、背面付加層４２ｂとして用いられる。」との記載によれば、第７Ｃ図の型式の変換素子の前面付加層、背面付加層は、それぞれ、圧電膜の前面、背面に結合されているということができるから、引用例には、実施例２として「厚さ７６μｍのポリフッ化ビニリデンの圧電膜と、圧電膜の前面に結合された厚さ（ｔｆ）５０μｍのポリエステルフィルムの前面付加層と、圧電膜の背面に結合された厚さ（ｔｂ）５０μｍのポリエステルフィルムの背面付加層４２ｂとからなる、電気音響変換器に用いられる変換素子」が記載されているということができる。
　
カ　上記ｑの「‥‥‥この発明の特性曲線も広帯域特性をもち、そして、変換器の共振周波数は、背面付加層の厚みを変えることによって所望のものに調整することができる。」との記載から、引用例には「背面付加層の厚みを変えることによって、共振周波数を所望のものに調整する」ことが記載されているということができる。
　
（Ａ）ここで、上記記載の「変換素子」は、「電気音響変換素子」ということができ、また実施例２に注目して、上記引用例に記載された事項、図面の記載、及び上記ア、イ、オ、カを総合すると、引用例には、次の発明が記載されている（以下「引用発明」という。）。  
　
　「高分子圧電膜の両表面に、高分子圧電膜の音響インピーダンス（Ｚ０）に等しいか非常に近い音響インピーダンスを有する付加層を付加した、超音波の変換に用いられる電気音響変換素子であって、
　高分子圧電膜（ポリフッ化ビニリデン）は、分極（ｐｏｌａｒｉｚａｔｉｏｎ）により、厚み方向に圧電性を備え、
　厚さ７６μｍのポリフッ化ビニリデンの圧電膜と、圧電膜の前面に結合された厚さ（ｔｆ）５０μｍのポリエステルフィルムの前面付加層と、圧電膜の背面に結合された厚さ（ｔｂ）５０μｍのポリエステルフィルムの背面付加層４２ｂとからなる、電気音響変換器に用いられる電気音響変換素子であって、
　背面付加層の厚みを変えることによって、共振周波数を所望のものに調整する、
電気音響変換素子。」
　
（Ｂ）実施例１に注目して、上記引用例に記載された事項、図面の記載、及び上記ウ、エを総合すると、引用例には、次の事項が記載されている。
　
　 「厚さ３０μｍのポリフッ化ビニリデンの高分子圧電膜と、高分子圧電膜の前面に結合された、高分子圧電膜の音響インピーダンス（Ｚ０）に等しいか非常に近い音響インピーダンス（Ｚ）を有する厚さ３０μｍの前面付加層を含む、変換素子において、前面付加層の厚さを調整して、共振周波数を任意に調整すること。」
　
３　対比  
　本願発明と引用発明とを対比する。
　
（Ａ）引用発明は、「高分子圧電膜の両表面に、高分子圧電膜の音響インピーダンス（Ｚ０）に等しいか非常に近い音響インピーダンスを有する付加層を付加した、超音波の変換に用いられる電気音響変換素子」であって、電気音響変換素子が共振周波数を有することは明らかであり、また、引用発明の電気音響変換素子は、高分子圧電膜の両面に付加層を付加したスタック構造と捉えることができる。
　そして、引用発明は、「電気音響変換器に用いられる電気音響変換素子」であって「超音波の変換に用いられる」ものであるから、電気音響変換器は、「超音波トランスジューザ」ということができる。したがって、引用発明の「電気音響変換素子」は、本願発明の「１つの中心周波数を有する超音波トランスジューサ内部で使用するための音響スタック」に相当する。
　
（Ｂ）引用発明の「高分子圧電膜（ポリフッ化ビニリデン）」は、「分極（ｐｏｌａｒｉｚａｔｉｏｎ）により、厚み方向に圧電性を備え」るものであって、「分極（ｐｏｌａｒｉｚａｔｉｏｎ）」されていることから、「有ポール圧電材料層」ということができる。そして、「高分子圧電膜」が、上部側及び底部側を有すること、及び「音響インピーダンス」、「厚さ」を有することは自明であるから、引用発明の「高分子圧電膜（ポリフッ化ビニリデン）」は、本願発明の「上部側及び底部側を有する有ポール圧電材料層であって、該有ポール圧電材料層は第１の音響インピーダンス及び第１の厚さを有」するものに相当する。
　
（Ｃ）引用発明の「高分子圧電膜の両表面に、」「付加層を付加した、電気音響変換素子」において、高分子圧電膜の厚さと電気インピーダンスに関連を有することは明らかであり（上記２（１）ｃ）、また、引用発明の「高分子圧電膜」の厚さは本願発明の「第１の厚さ」に相当するから、引用発明のものも、本願発明の「該第１の厚さに基づいた出力電気インピーダンス」を有しているということができる。したがって、引用発明の「高分子圧電膜」は、本願発明の「該第１の厚さに基づいた出力電気インピーダンスを該音響スタックが有している有ポール圧電材料層」に相当する。
　
（Ｄ）引用発明の「高分子圧電膜の両表面に、高分子圧電膜の音響インピーダンス（Ｚ０）に等しいか非常に近い音響インピーダンスを有する付加層を付加した、超音波の変換に用いられる電気音響変換素子」において、付加層が、上部側、底部側を有することは明らかであり、また、付加層の音響インピーダンスは高分子圧電膜の音響インピーダンス（Ｚ０）に等しいものであるから、引用発明の「付加層」は本願発明の「上部側及び底部側を有する」「インピーダンス整合層」に相当する。
　そして、引用発明の「厚さ７６μｍのポリフッ化ビニリデンの圧電膜と、圧電膜の前面に結合された厚さ（ｔｆ）５０μｍのポリエステルフィルムの前面付加層と、圧電膜の背面に結合された厚さ（ｔｂ）５０μｍのポリエステルフィルムの背面付加層４２ｂとからなる、電気音響変換素子」に注目すれば、引用発明の「付加層」は、「圧電膜の前面に結合された厚さ（ｔｆ）の前面付加層」と、「圧電膜の背面に結合された厚さ（ｔｂ）の背面付加層」とからなるといえ、「圧電膜の前面」、「圧電膜の背面」は、それぞれ、「圧電膜の上部側」、「圧電膜の底部側」と捉えることもできる。
　したがって、引用発明の「前面付加層」、「背面付加層」は、それぞれ、本願発明の「上部側及び底部側を有する第１のインピーダンス整合層であって、該第１のインピーダンス整合層の底部側は前記有ポール圧電材料層の上部側に取り付けるように構成されており、該第１のインピーダンス整合層は第２の厚さを有している第１のインピーダンス整合層」、「上部側及び底部側を有する第２のインピーダンス整合層であって、該第２のインピーダンス整合層の上部側は前記有ポール圧電材料層の底部側に取り付けるように構成されており、該第２のインピーダンス整合層は第３の厚さを有」するものに相当する。
　
（Ｅ）引用発明は、「高分子圧電膜の両表面に、高分子圧電膜の音響インピーダンス（Ｚ０）に等しいか非常に近い音響インピーダンスを有する付加層を付加した」ものであって、具体的には、「厚さ７６μｍのポリフッ化ビニリデンの圧電膜と、圧電膜の前面に結合された厚さ（ｔｆ）５０μｍのポリエステルフィルムの前面付加層と、圧電膜の背面に結合された厚さ（ｔｂ）５０μｍのポリエステルフィルムの背面付加層４２ｂとからなる」ものである。
　ここで、高分子圧電膜の両表面に付加された「付加層」、すなわち、「前面付加層」、「背面付加層」は、本願発明の「第１及び第２のインピーダンス整合層」に相当し（上記（Ｄ））、また、「圧電膜の前面に結合された厚さ（ｔｆ）５０μｍのポリエステルフィルムの前面付加層」、「圧電膜の背面に結合された厚さ（ｔｂ）５０μｍのポリエステルフィルムの背面付加層４２ｂ」は、高分子圧電膜の音響インピーダンス（Ｚ０）に等しい音響インピーダンスを有する材料から形成されているということができるから、本願発明の「該第１及び第２のインピーダンス整合層は第１の音響インピーダンスを有する第１及び第２の材料から形成されて」いることに相当する。
　
（Ｆ）引用発明の「厚さ７６μｍのポリフッ化ビニリデンの圧電膜と、圧電膜の前面に結合された厚さ（ｔｆ）５０μｍのポリエステルフィルムの前面付加層と、圧電膜の背面に結合された厚さ（ｔｂ）５０μｍのポリエステルフィルムの背面付加層４２ｂとからなる、電気音響変換器に用いられる電気音響変換素子であって、背面付加層の厚みを変えることによって、共振周波数を所望のものに調整する」ものであり、ここで、前面付加層も、高分子圧電膜の音響インピーダンス（Ｚ０）に等しいことから（上記（Ｅ））、共振周波数は、背面付加層（本願発明の「第２のインピーダンス整合層」に相当。）の厚み、高分子圧電膜（本願発明の「有ポール圧電材料層」に相当。）の厚み、及び前面付加層（本願発明の「第１のインピーダンス整合層」に相当。）の厚みによって決定されるということができる。
　したがって、引用発明の「背面付加層」は、「該有ポール圧電材料層と該第１及び第２のインピーダンス整合層とによって音響共振厚が形成されており、前記中心周波数は該音響共振厚に基づいている第２のインピーダンス整合層」に相当する。
　
（Ｇ）上記（Ｅ）から、引用発明の各層は、本願発明の「前記有ポール圧電材料層、前記第１のインピーダンス整合層、及び前記第２のインピーダンス整合層は、同様の音響インピーダンスを有」するものということができる。
　
　すると、本願発明と引用発明とは、次の＜一致点＞及び＜相違点＞を有する。  
　  
＜一致点＞  
　「１つの中心周波数を有する超音波トランスジューサ内部で使用するための音響スタックであって、
　上部側及び底部側を有する有ポール圧電材料層であって、該有ポール圧電材料層は第１の音響インピーダンス及び第１の厚さを有しており、該第１の厚さに基づいた出力電気インピーダンスを該音響スタックが有している有ポール圧電材料層と、
　上部側及び底部側を有する第１のインピーダンス整合層であって、該第１のインピーダンス整合層の底部側は前記有ポール圧電材料層の上部側に取り付けるように構成されており、該第１のインピーダンス整合層は第２の厚さを有している第１のインピーダンス整合層と、
　上部側及び底部側を有する第２のインピーダンス整合層であって、該第２のインピーダンス整合層の上部側は前記有ポール圧電材料層の底部側に取り付けるように構成されており、該第２のインピーダンス整合層は第３の厚さを有しており、該第１及び第２のインピーダンス整合層は第１の音響インピーダンスを有する第１及び第２の材料から形成されており、該有ポール圧電材料層と該第１及び第２のインピーダンス整合層とによって音響共振厚が形成されており、前記中心周波数は該音響共振厚に基づいている第２のインピーダンス整合層と、
を備え、
　前記有ポール圧電材料層、前記第１のインピーダンス整合層、及び前記第２のインピーダンス整合層は、同様の音響インピーダンスを有する、
音響スタック。」
　
＜相違点＞  
　本願発明は、「前記第１、第２及び第３の厚さはそれぞれ前記音響共振厚の概ね３分の１である」であるのに対し、引用発明は、ポリフッ化ビニリデンの圧電膜、前面付加層、及び背面付加層の厚さが、それぞれ、７６μｍ、５０μｍ、５０μｍのものであって、それぞれ、音響共振厚の概ね３分の１とはなっていない点。
　
　
４　判断  
　  
＜相違点＞について  
　引用発明において、共振周波数は、背面付加層の厚さ（本願発明の「第３の厚さ」に相当。）、高分子圧電膜の厚さ（本願発明の「第１の厚さ」に相当。）、及び前面付加層の厚さ（本願発明の「第２の厚さ」に相当。）によって決定されることは明らかである。そして、この各厚さをどの程度とするかは、当業者が、必要とする、共振周波数及び電気インピーダンスに応じて、当業者が適宜なし得る事項である。
　また、引用例には、厚さ３０μｍのポリフッ化ビニリデンの高分子圧電膜と、高分子圧電膜の前面に結合された、高分子圧電膜の音響インピーダンス（Ｚ０）に等しいか非常に近い音響インピーダンス（Ｚ）を有する厚さ３０μｍの前面付加層を含む、変換素子において、前面付加層の厚さを調整して、共振周波数を任意に調整することが記載されており（上記２（１）（Ｂ））、高分子圧電膜の厚さと、前面付加層の厚さとは同じであることからも、必要とする共振周波数及び電気インピーダンスに応じて、高分子圧電膜の厚さと付加層の厚さを同じとすることに格別の困難性はない。
　したがって、引用発明における、ポリフッ化ビニリデンの圧電膜、前面付加層、及び背面付加層の厚さが、それぞれ、７６μｍ、５０μｍ、５０μｍである電気音響変換素子を、必要とする共振周波数及び電気インピーダンスに応じて、高分子圧電膜、前面付加層及び背面付加層の厚さを、音響共振厚の概ね３分の１とすることは、当業者が容易になし得る事項である。
　
　よって、本願発明の＜相違点＞に係る構成のようにすることは格別なことではない。
　
　そして、上記相違点を総合的に判断しても、本願発明が奏する効果は引用発明から予測し得る効果と比較して格別顕著なものとはいえない。  
　  
　よって、本願発明は、引用発明に基づいて、当業者が容易に発明をすることができたものである。  
　  
　  
５　むすび  
　以上のとおり、本願発明は、特許法第２９条第２項の規定により特許を受けることができないものであるから、その余の請求項に論及するまでもなく、本願は拒絶すべきものである。  
　  
　よって、結論のとおり審決する。